(57)【要約】【課題】  優れたバリア性を維持しながら、易開封性を有する積層フィルムおよびパウチを提供する。【解決手段】  （ａ）外層フィルム、（ｂ）開封誘導疵を有するバリア層、（ｃ）内層フィルムを、積層したフィルムであって、前記バリア層の開封誘導疵を覆うバリアインキを有する、積層フィルムを用いる。【選択図】  図２
2020044819.tif 000002
【特許請求の範囲】
【請求項１】
（ａ）外層フィルム、
（ｂ）開封誘導疵を有するバリア層、
（ｃ）内層フィルム、
を、積層したフィルムであって、
前記バリア層の開封誘導疵を覆うバリアインキを有する、積層フィルム。
【請求項２】
前記外層フィルムが、直線カット性を有するフィルムである、請求項１に記載の積層フィルム。
【請求項３】
請求項１または２に記載の積層フィルムからなる、パウチ。
【発明の詳細な説明】
【技術分野】
【０００１】
本発明は、ガスバリア性を備えた易開封性積層フィルムおよびパウチに関する。
【背景技術】
【０００２】
積層フィルムは、少なくとも外層フィルムとバリア層と内層フィルムの３つのフィルムを重ね合わせた構成をとり、この積層フィルムから袋状のパウチを形成するものである。このパウチの内部に食品や医薬品その他密閉しようとするものを充填し、さらに充填口をシールすることにより、例えば、長期間に亘る保存ができる。
【０００３】
ここで、長期間に亘る保存を必要とする場合には、具体的には、空気中の酸素や水蒸気などのガスに対するバリア性が要求されることが多い。そのために、積層フィルムには、外層フィルム、内層フィルムの他にガスバリア層が必要となる。
【０００４】
一方、かかるパウチを開封する際に、容易に開封できるように開封誘導疵を入れることが行われている（特許文献１）。これは、パウチの内層フィルムとして通常無延伸ポリプロピレン等の樹脂が用いられるために、手で容易に開封することができないためである。
【０００５】
そこで、従来技術では、図１に示すように、外層フィルムに直線カット性に優れた材料を用いるとともに、内層フィルムを容易に開封できるようにするために、中間層であるバリア層から内層フィルムの一部に達する開封誘導疵が必要であった。
【先行技術文献】
【特許文献】
【０００６】
【特許文献１】特開２０１６−１５０７７２号公報
【発明の概要】
【発明が解決しようとする課題】
【０００７】
上述のように開封誘導疵を設ける場合、バリア層の一部を欠落させる必要があり、当然その部分ではバリア性能が低下するという問題があった。
【０００８】
そこで、本発明の課題は、開封誘導疵を設けた場合であっても、バリア性能を落とすことのない積層フィルムおよびパウチを提供することにある。
【課題を解決するための手段】
【０００９】
本発明によれば、バリア層の開封誘導疵を覆うバリアインキを、前記外層フィルムとバリア層との間に有することにより、良好なバリア性能を得ることができる。
【００１０】
すなわち、本発明は、以下に示すものである。
１．（ａ）外層フィルム、（ｂ）開封誘導疵を有するバリア層、（ｃ）内層フィルム、を、積層したフィルムであって、前記バリア層の開封誘導疵を覆うバリアインキを有する、積層フィルム。
２．前記外層フィルムが、直線カット性を有するフィルムである、１．に記載の積層フィルム。
３．１．または２．に記載の積層フィルムからなる、パウチ。
【発明の効果】
【００１１】
本発明によれば、優れたバリア性を維持しながら、易開封性を有する積層フィルムおよびパウチを得ることができる。
【図面の簡単な説明】
【００１２】
【図１】従来用いられている、バリア層を中間層として有する、易開封性積層フィルムの断面図を示す。
【図２】本発明による積層フィルムを模式的に表した断面図である。
【発明を実施するための形態】
【００１３】
本発明について、図２を参照しながら説明する。
【００１４】
＜外層フィルム（直線カット性フィルム）＞
図２において、本発明に係る易開封性積層フィルム１０は、外層フィルム（直線カット性フィルム）２として、直線カット性を有する材料が用いられる。
【００１５】
本発明において、直線カット性フィルムとしては、従来のポリエステル系直線カット性フィルムを使用することができる。
【００１６】
直線カット性を有するフィルムとしては、ポリテトラメチレングリコール単位を含有したポリブチレンテレフタレートとポリエチレンテレフタレートとのブレンド物から成るフィルムや、或いはポリエチレンテレフタレートとポリエステルエラストマーから成り、ポリエチレンテレフタレート中にポリエステルエラストマーが分散してなるブレンド物からなるフィルム等、を二軸延伸してなるフィルムを挙げることができる。
【００１７】
＜バリア層＞
本発明において、バリア層３は、外層フィルム（直線カット性フィルム）２と、内層フィルム４との中間に位置する。そして、バリア層３は、内層フィルム４と直接接しているか、または他の層を挟んで積層されていてもよい。ここで、バリア層３には、開封誘導疵５が設けられており、この開封誘導疵５は内層フィルム４の一部に達している。
【００１８】
ここで、バリア層の材料としては、例えばパウチにした場合に内容物の劣化を防ぐためのものであれば特に制限はない。
【００１９】
例えば、エチレン−ビニルアルコール共重合体（ＥＶＯＨ）、ポリ塩化ビニリデン樹脂（ＰＶＤＣ樹脂）、ポリメタキシレンアジパミド（ＭＸＤ６）またはポリビニルアルコール（ＰＶＡ）などの樹脂およびこれらの組み合わせを挙げることができる。
【００２０】
その他、バリア層としては、ケミカルベーパーデポジション（ＣＶＤ法）、真空蒸着法、スパッタリング法、イオンプレーティング法等で、シリコンオキサイド等の無機物、或いはアルミナ等のセラミック、カーボン等を蒸着したポリエチレンテレフタレートフィルムやポリブタジエンフィルムを挙げることができる。
【００２１】
＜バリアインキ＞
外層フィルム（直線カット性フィルム）２のバリア層３に接する側には、バリアインキ６が印刷または塗布されている。バリアインキ６は、外層フィルム２の全体に亘り印刷または塗布されていてもよいが、開封誘導疵５を覆う大きさ、あるいは開封誘導疵５より５〜１０％大きく印刷または塗布されていてもかまわない。
【００２２】
また、バリア層３と内層フィルム４との間で、開封誘導疵５を覆う位置にバリアインキ６を設けてもよいが、外層フィルム２に文字、絵柄、ロゴ等のデザインを印刷するグラビア印刷工程でバリアインキ６を印刷できる点で、外層フィルム２のバリア層３に接する側に設けることが好ましい。
【００２３】
なお、図２では、説明のため、便宜上外層フィルム２とバリア層３との間を空けて示してあるが、矢印７で示した方向に外層フィルム２とバリア層３とを圧着させることにより、本発明に係る易開封性積層フィルム１０を得ることができる。
【００２４】
バリアインキの材料としては、目的とするバリア層の性能低下を減ずるものであれば特に制限はないが、例えば、エチレン−ビニルアルコール共重合体（ＥＶＯＨ）、ポリビニルアルコール（ＰＶＡ）などの樹脂、および雲母状無機材料、テトラエトキシシラン等の金属アルコキシドの組み合わせを挙げることができる。
【００２５】
＜積層フィルムの製造＞
内層フィルム４にバリア層３を重ねて積層したのち、例えばレーザ等をバリア層３に照射することにより、開封誘導疵５を形成できる。また、内層フィルム４にバリア層３を積層した積層フィルムにバリア層３側からロータリーカッターで開封誘導疵５を形成してもよい。
【００２６】
そして、バリアインキを印刷または塗布した外層フィルム（直線カット性フィルム）２のバリアインキ部によって、バリア層３の開封誘導疵５を覆いかぶせるようにして積層することにより、本発明に係る易開封性積層フィルムを製造することができる。
【００２７】
＜パウチの製造＞
本発明の易開封性積層フィルムを使用して、公知の形状のスタンディングパウチや平パウチ作成することができ、内容物を充填後、充填口をヒートシールすることにより、バリア性能に優れた積層フィルムからなる易開封パウチを得ることができる。
【実施例】
【００２８】
以下、実施例を示して本発明を説明するが、本発明は以下の実施例に限定されるものではない。
【００２９】
（実施例１）
第一積層工程において、バリア層３として厚さ１２μｍのアルミナ蒸着二軸延伸ポリエチレンテレフタレートフィルムと内層フィルム４として厚さ７０μｍのポリプロピレンフィルムを、ポリウレタン系接着剤を使用してドライラミネーションにより積層フィルムを作成した。
【００３０】
開封誘導疵の形成工程において、第一積層工程で作成した積層フィルムのアルミナ蒸着二軸延伸ポリエチレンテレフタレートフィルム側からロータリーカッターを使用して開封誘導疵５を形成した。
【００３１】
バリアインキ塗布工程において、外層フィルム２となる厚さ１２μｍの直線カット性を有する二軸延伸ポリエステルフィルムにテトラエトキシシランとポリビニルアルコールを混合したバリアインキ６を、グラビア印刷により、図２に示すように部分的に塗布した後、乾燥した。
【００３２】
第二積層工程において、開封誘導疵５を形成した積層フィルムにバリアインキ塗布工程にて作成した直線カット性を有する二軸延伸ポリエステルフィルムに、第一積層工程で作成した積層フィルムを、ポリウレタン系接着剤を使用してドライラミネーションにより積層フィルムを作成した。この際、図２に示すように、バリアインキ６が開封誘導疵５を覆うように積層フィルムを作成した。
【００３３】
この積層フィルムから公知の平パウチを作成した。
【００３４】
（実施例２）
バリアインキ６を雲母状無機材料とエチレン−ビニルアルコール共重合体を混合したものに変更した以外は実施例１と同様の積層フィルムを作成した。
【００３５】
この積層フィルムから公知の平パウチを作成した。
【００３６】
（比較例１）
バリアインキ６を塗布せず、開封誘導疵５を形成しないこと以外は、実施例１と同様の積層フィルムを作成した。
【００３７】
この積層フィルムから公知の平パウチを作成した。
【００３８】
（比較例２）
バリアインキ６を塗布しない以外は、実施例１と同様の積層フィルムを作成した。
【００３９】
この積層フィルムを用いて、公知の平パウチを作成した。
【００４０】
＜酸素透過度の測定＞
各実施例、比較例で作成したパウチから測定片を切り出し、ＭＯＣＯＮ法によって、温度２３℃、相対湿度６０％にて、酸素透過度（ｃｃ／ｍ２・ｄａｙ・ａｔｍ）を測定した。結果を表１に示す。
【００４１】
【表１】
2020044819.tif 000003
【００４２】
表１より、本発明の易開封性バリア積層フィルムが良好な酸素バリア性を有することがわかる。また、実施例１、実施例２のパウチは良好な開封性が得られた。
【産業上の利用可能性】
【００４３】
本発明によれば、優れたバリア性を維持しながら、易開封性を有する積層フィルムおよびパウチを得ることができる。
【符号の説明】
【００４４】
１  従来の易開封性積層フィルム
２  外層フィルム（直線カット性フィルム）
３  バリア層
４  内層フィルム
５  開封誘導疵
６  バリアインキ
７  圧着方向
１０  本発明の易開封性積層フィルム
【図１】
2020044819.tif 000004
【図２】
2020044819.tif 000005